Оптическое волокно

1. Оптическое волокно, включающее
светопроводящую среду, имеющую сердцевину и оболочку;
первичный слой смолы, находящийся в контакте со светопроводящей средой и покрывающий светопроводящую среду; и
вторичный слой смолы, покрывающий первичный слой смолы,
где первичный слой смолы содержит отвержденный продукт композиции смолы, отверждаемой в ультрафиолетовом свете и содержащей в качестве компонентов уретан(мет)акрилатный олигомер, мономер, инициатор фотополимеризации и соединение, содержащее атомы фосфора и олова; и
модуль Юнга первичного слоя смолы равен 0,5 МПа или менее при 23°C.
2. Оптическое волокно по п. 1, где инициатор фотополимеризации содержит 2,4,6-триметилбензоилдифенилфосфин оксид.
3. Оптическое волокно по п. 1 или 2, где соединение, содержащее фосфор и олово, является продуктом взаимодействия, по меньшей мере, одного фосфорного соединения, выбранного из группы, включающей соединение, представленное формулой (1a), соединение, представленное формулой (1b), и соединение, представленное формулой (1c); и оловоорганического соединения:
,
1
2
3
4
где R, R, R, и R каждый независимо обозначает алкильную группу, алкенильную группу или арильную группу.
4. Оптическое волокно по п. 3, где фосфорное соединение содержит, по меньшей мере, одно соединение, выбранное из группы, включающей дифенилфосфиновую кислоту, фенилфосфиновую кислоту и фенилфосфоновую кислоту.
5. Оптическое волокно по п. 3, где оловоорганическое соединение содержит, по меньшей мере, одно соединение, выбранное из группы, включающей дилаурат дибутилолова и диацетат дибутилолова.
6. Оптическое волокно по п. 1 или 2, где разница между температурой стеклования первичного слоя смолы и температурой стеклования вторичного слоя смолы составляет 150°C или менее.
7. Оптическое волокно по п. 1 или 2, где модуль Юнга первичного слоя смолы при 23°C составляет 0,25 МПа или менее.
8. Оптическое волокно по п. 1 или 2, где композиция смолы, отверждаемая в ультрафиолетовом свете, дополнительно содержит аминосоединение.